AFX ЦЕОЛИТ

1. Алюмосиликатный цеолит, включающий в себя, по меньшей мере, примерно 90% фазы чистого AFX каркаса и отношение диоксид кремния-оксид алюминия примерно 12-50.
90
2. Алюмосиликатный цеолит по п.1, в котором цеолит имеет размер кристаллов D примерно 0,5-7 μм.
3. Алюмосиликатный цеолит по п.1, в котором цеолит включает в себя 95% фазы чистого AFX каркаса.
4. Алюмосиликатный цеолит по п.1, в котором цеолит имеет отношение диоксида кремния и оксида алюминия примерно 15-50.
5. Способ изготовления алюмосиликатного цеолита, имеющего AFX каркас, включающий в себя этап взаимодействия геля синтеза, включающего в себя источник диоксида кремния, источник оксида алюминия, выбранный из цеолитов аммонийной формы и/или цеолитов водородной формы, и структурообразующего агента при температуре, по меньшей мере, 100°C до тех пор, пока не образуются кристаллы AFX цеолита.
6. Способ по п.5, в котором источник оксида алюминия представляет собой аммонийную форму цеолита Y и/или водородную форму цеолита Y.
7. Способ по п.5, в котором гель синтеза имеет следующие отношения в составе:
2
2
3
SiO/AlO на уровне примерно 18-105
2
2
3
NaO/AlO на уровне примерно 1,5-18
2
2
3
SDAO/AlO=примерно 1,5-18
2
2
3
HO/AlO на уровне примерно 775-2845
-
2
OH/SiO на уровне примерно 0,3-0,65
8. Катализатор для обработки выхлопного газа, включающий в себя AFX цеолит чистой фазы, загруженный металлом, выбранным из V, Cr, Mn, Fe, Co, Ni, Cu, Zn, Mo, Ru, Rh, Pd, Ag, W, Re, Os, Ir, Pt и Au.
9. Катализатор по п. 8, в котором металл выбран из Fe и Cu.
10. Катализатор по п. 8, в котором металл выбран из Pt, Ru и Pd.
x
x
11. Способ аккумулирования NO, включающий в себя контактирование потока выхлопного газа, содержащего NO, с катализатором по п.8.
x
x
12. Способ селективного восстановления NO, включающий контактирование потока выхлопного газа, содержащего NO, с катализатором по п.8.
3
13. Способ окисления компонента выхлопного газа, включающий в себя контактирование потока выхлопного газа, содержащего компонент с катализатором по п.8, при этом компонент выбирают из СО, углеводорода и NH.
14. Каталитическое изделие, включающее в себя катализатор по п.8, нанесенный на подложку или внедренный в подложку, выбранную из фильтра с сотовой структурой с проточными стенками и проточной подложки с сотовой структурой.
15. Цеолит, имеющий AFX каркас и рентгенодифрактограмму согласно Фигуре 1.